(57)【要約】【課題】エネルギー波により金属接合部の接合面を洗浄した被接合物同士を接合するに際し、金属接合部に高さのばらつきが存在する場合にあっても、全金属接合部同士を良好にかつ容易に接合できるようにした接合方法および装置を提供する。【解決手段】基材の表面に金属接合部を有する被接合物同士を接合するに際し、両被接合物の前記金属接合部の表面をエネルギー波により洗浄した後金属接合部同士を接合する方法であって、少なくとも一方の被接合物を弾性材を介して加圧することにより接合することを特徴とする接合方法、および接合装置。【選択図】  図４
2006080100.tif 000002
【特許請求の範囲】
【請求項１】
基材の表面に金属接合部を有する被接合物同士を接合するに際し、両被接合物の前記金属接合部の表面をエネルギー波により洗浄した後金属接合部同士を接合する方法であって、少なくとも一方の被接合物を弾性材を介して加圧することにより接合することを特徴とする接合方法。
【請求項２】
大気中で接合する、請求項１の接合方法。
【請求項３】
減圧中で接合する、請求項１の接合方法。
【請求項４】
不活性ガス中で接合する、請求項１または３の接合方法。
【請求項５】
加熱を併用して接合する、請求項１〜４のいずれかに記載のの接合方法。
【請求項６】
前記エネルギー波としてプラズマを用いる、請求項１〜５のいずれかに記載のの接合方法。
【請求項７】
前記エネルギー波としてＡｒプラズマを用いる、請求項６の接合方法。
【請求項８】
前記エネルギー波による洗浄により、前記金属接合部の接合される全表面で１ｎｍ以上の深さにエッチングする、請求項１〜７のいずれかに記載の接合方法。
【請求項９】
表面が金、銅、Ａｌ、Ｉｎ、Ｓｎのいずれかにより構成されている金属接合部同士を接合する、請求項１〜８のいずれかに記載の接合方法。
【請求項１０】
弾性材を介して加圧する被接合物の基材の厚みを１００μｍ以下とする、請求項１〜９のいずれかに記載の接合方法。
【請求項１１】
接合圧力を３００ＭＰａ以下とする、請求項１〜１０のいずれかに記載の接合方法。
【請求項１２】
少なくとも一方の金属接合部の表面硬度をビッカース硬度Ｈｖで１２０以下にする、請求項１〜１１のいずれかに記載の接合方法。
【請求項１３】
被接合物同士を仮接合した後、少なくとも一方の被接合物を弾性材を介して加圧することにより本接合する、請求項１〜１２のいずれかに記載の接合方法。
【請求項１４】
基材の表面に金属接合部を有する被接合物同士を接合する装置であって、金属接合部の表面をエネルギー波により洗浄する洗浄手段と、該洗浄手段による洗浄後に金属接合部同士を接合する接合手段とを備えた接合装置において、前記接合手段が、少なくとも一方の被接合物を接合のために加圧する手段を有し、該加圧手段に、該被接合物の基材の変形を許容する弾性材を介装したことを特徴とする接合装置。
【請求項１５】
前記接合手段が大気中で金属接合部同士を接合する手段からなる、請求項１４の接合装置。
【請求項１６】
前記接合手段が減圧中で金属接合部同士を接合する手段からなる、請求項１４の接合装置。
【請求項１７】
前記接合手段が不活性ガス中で金属接合部同士を接合する手段からなる、請求項１４または１６の接合装置。
【請求項１８】
前記接合手段が前記加圧手段とともに加熱手段を有する、請求項１４〜１７のいずれかに記載のの接合装置。
【請求項１９】
前記洗浄手段がプラズマ照射手段からなる、請求項１４〜１８のいずれかに記載のの接合装置。
【請求項２０】
前記洗浄手段がＡｒプラズマ照射手段からなる、請求項１９の接合装置。
【請求項２１】
前記洗浄手段が、前記金属接合部の接合される全表面で１ｎｍ以上の深さのエッチングが可能なエネルギー以上でエネルギー波を照射する手段からなる、請求項１４〜２０のいずれかに記載の接合装置。
【請求項２２】
接合される各金属接合部の表面が金、銅、Ａｌ、Ｉｎ、Ｓｎのいずれかにより構成されている、請求項１４〜２１のいずれかに記載の接合装置。
【請求項２３】
弾性材を介して加圧される被接合物の基材の厚みが１００μｍ以下である、請求項１４〜２２のいずれかに記載の接合装置。
【請求項２４】
前記加圧手段による接合圧力が３００ＭＰａ以下に制御される、請求項１４〜２３のいずれかに記載の接合装置。
【請求項２５】
少なくとも一方の金属接合部の表面硬度がビッカース硬度Ｈｖで１２０以下とされている、請求項１４〜２４のいずれかに記載の接合装置。
【請求項２６】
前記接合手段が、被接合物同士を仮接合する機能と、仮接合後に本接合する機能とを有する、請求項１４〜２５のいずれかに記載の接合装置。
【発明の詳細な説明】
【０００１】
【発明の属する技術分野】
本発明は、チップやウエハー、各種回路基板等の、基材の表面に金属接合部を有する被接合物同士を接合する接合方法および装置に関する。
【０００２】
【従来の技術】
金属接合部を有する被接合物同士を接合する方法として、特許文献１には、シリコンウエハーの接合面同士を接合するに際し、接合に先立って室温の真空中で不活性ガスイオンビームまたは不活性ガス高速原子ビームを照射してスパッタエッチングする、シリコンウエハーの接合法が開示されている。この接合法では、シリコンウエハーの接合面における酸化物や有機物等が上記のビームで飛ばされて活性化された原子で表面が形成され、その表面同士が、原子間の高い結合力によって接合される。したがって、この方法では、基本的に、接合のための加熱を不要化でき、活性化された表面同士を単に接触させるだけで、常温またはそれに近い低温での接合が可能になる。
【０００３】
しかし、この接合法において常温またはそれに近い低温での接合を行うには、上記のようなエネルギー波によるエッチングにより表面活性化された金属接合部の接合面同士を接合するに際し、被接合物間に高い位置決め精度が求められるのは勿論のこと、接合される複数組の金属接合部同士が、均等に当接される必要がある。たとえば、少なくとも一方の被接合物の金属接合部がバンプに形成されている場合、各バンプに高さのばらつきがあると、他方の被接合物の対応する各金属接合部に対し、接合時に接合面が良好に接触できないバンプが生じることになり、全バンプを望ましい電気的接続状態を達成できるように接合することが困難になるという不都合が生じる場合がある。とくに事前にエネルギー波による洗浄を行った被接合物同士の接合においては、このように接合されるべき金属接合部同士の高精度での接触が要求される。
【０００４】
【特許文献１】
特許第２７９１４２９号公報（特許請求の範囲）
【特許文献２】
特開２００２−６４２６６号公報（特許請求の範囲、図１、３−６）
【０００５】
【発明が解決しようとする課題】
そこで本発明の課題は、エネルギー波により金属接合部の接合面を洗浄した被接合物同士を接合するに際し、金属接合部に高さのばらつきが存在する場合にあっても、全金属接合部同士を良好にかつ容易に接合できるようにした接合方法および装置を提供することにある。
【０００６】
【課題を解決するための手段】
上記課題を解決するために、本発明に係る接合方法は、基材の表面に金属接合部を有する被接合物同士を接合するに際し、両被接合物の前記金属接合部の表面をエネルギー波により洗浄した後金属接合部同士を接合する方法であって、少なくとも一方の被接合物を弾性材を介して加圧することにより接合することを特徴とする方法からなる。
【０００７】
上記の接合方法においては、被接合物同士の接合は、大気中で行うこともできるし、減圧中（真空中）で行うこともでき、さらには、不活性ガス中で行うこともできる。また、エネルギー波による洗浄と接合とは、別の位置で行うこともできるし、同じ位置、たとえば同一のチャンバ内で行うこともできる。後者の場合、被接合物を大気中を搬送した後、チャンバ内にてエネルギー波による洗浄を行い、続いて同じチャンバ内で接合することもできる。
【０００８】
また、本発明に係る接合方法においては、洗浄した後の金属接合部同士を、常温あるいはそれに近い低温で接合することも可能であるが、加熱を併用すると、より容易に接合することができる。
【０００９】
エネルギー波による洗浄には、取り扱い易さ、制御の容易性等の面から、プラズマを用いることが好ましく、中でも、Ａｒガス雰囲気中で発生させたＡｒプラズマを用いることが好ましい。
【００１０】
上記エネルギー波による洗浄では、金属接合部の接合される全表面で１ｎｍ以上の深さにエッチングすることが好ましい。このような深さ以上にエッチング可能なエネルギー波照射により、大気中であっても、金属接合部同士を接合するに必要な表面性状を得ることが可能になる。
【００１１】
本発明に係る接合は、とくに、表面が金、銅、Ａｌ、Ｉｎ、Ｓｎのいずれかにより構成されている金属接合部同士を接合する場合に好適である。たとえば、互いに接合される金属接合部の組み合わせとして、金、銅、Ａｌ、Ｉｎ、Ｓｎのいずれかの同種金属同士、あるいは任意の２つの異種金属同士、あるいは、一方を金とし他方を銅、Ａｌ、Ｉｎ、Ｓｎのいずれかとする組み合わせとすることができる。中でも、金同士の接合の場合、常温でも確実に接合できるようになる。ただし、金同士の接合以外の場合でも（たとえば、金／銅、金／アルミニウム等の接合等）、常温あるいはそれに近い低温での接合を可能とすることができる。また、少なくとも一方の金属接合部を特定の金属、たとえば金で構成する場合、金属接合部を形成する電極等の全体を金で構成することもできるが、表面だけを金で構成することもできる。表面を金で構成するための形態はとくに限定されず、金めっきの形態や金薄膜をスパッタリングや蒸着等により形成した形態を採用すればよい。
【００１２】
また、弾性材を介して加圧する被接合物の基材の厚みを１００μｍ以下とすることが好ましい、このような薄肉の基材とすることにより、弾性材を介して加圧される際に、加圧力により基材自身、ひいてはその被接合物自身が変形可能となり、その変形代を弾性材によって吸収することが可能となる。すなわち、被接合物同士を接合するために接合力を加えたとき、複数組の金属接合部のうち、金属接合部の高さのばらつきにより、ある特定組の金属接合部同士が先に当接した段階では、残り組の金属接合部同士は未だ離間した状態にあるが、少なくとも一方の被接合物の基材が弾性材を介して加圧されるので、上記互いに離間していた金属接合部同士が互いに当接されるように、上記基材の変形およびそれに伴う弾性材による変形代の吸収が自然に発生することになる。その結果、離間していた金属接合部同士も互いに当接されるようになり、つまり、金属接合部の高さのばらつきが自動的に吸収され、全金属接合部同士が良好に当接されて所望の接合が行われることになる。
【００１３】
接合圧力としては特に限定されないが、上記の如く被接合物の基材の厚みを１００μｍ以下と薄くしておくことにより、３００ＭＰａ以下の低圧力にて、弾性材を介しての望ましい金属接合部同士の接触を達成することが可能になる。たとえば、Ｓｉウエハにおいて、５０μｍ厚に薄型化したものを弾性材を介し、３００ＭＰａで加圧した場合、容易に±２μｍのバンプ高さばらつきが許容され接合ができた。
【００１４】
また、金属接合部同士の接合に際し、表面同士が良好に密着できるように、少なくとも一方の金属接合部の表面硬度がビッカース硬度Ｈｖで１２０以下、さらに好ましくはアニーリングにより硬度を１００以下に下げたものがよい。たとえば、表面硬度Ｈｖを３０〜７０の範囲内（たとえば、平均Ｈｖを５０）とすることが好ましい。このような低硬度としておくことで、接合圧力印加時に金属接合部の表面が微細に適当に変形し、より密接な接合が可能となる。たとえば、Ｈｖ硬度５０の，表面粗さ１００ｎｍの金バンプを接合すると、表面粗さが±１０ｎｍ以下となり、良好に接合できた。
【００１５】
そしてこの本発明に係る接合方法においては、上記弾性材を介して基材の変形を許容しつつ行う接合により、１ステップで最終的な所定の本接合まで行わせることも可能であるが、被接合物同士を一旦仮接合した後、少なくとも一方の被接合物を上記のように弾性材を介して加圧することにより本接合することもできる。仮接合と本接合を同じ装置で行い、両接合ともに弾性材を介した加圧接合とすることもできるし、仮接合と本接合を異なる装置で行い、仮接合と本接合のいずれか一方、あるいは両方に対し、弾性材を介した加圧接合とすることもできる。
【００１６】
本発明に係る接合装置は、基材の表面に金属接合部を有する被接合物同士を接合する装置であって、金属接合部の表面をエネルギー波により洗浄する洗浄手段と、該洗浄手段による洗浄後に金属接合部同士を接合する接合手段とを備えた接合装置において、前記接合手段が、少なくとも一方の被接合物を接合のために加圧する手段を有し、該加圧手段に、該被接合物の基材の変形を許容する弾性材を介装したことを特徴とするものからなる。
【００１７】
この接合装置においては、上記洗浄手段を、大気圧下で金属接合部の表面にエネルギー波を照射する手段に構成することもできるし、減圧下で金属接合部の表面にエネルギー波を照射する手段に構成することもできる。
【００１８】
また、上記接合手段を、大気中で金属接合部同士を接合する手段から構成することもできるし、減圧中で金属接合部同士を接合する手段から構成することもでき、さらに、不活性ガス中で金属接合部同士を接合する手段から構成することもできる。
【００１９】
また、上記接合手段は、上記加圧手段とともに固相での金属間の接合を促進させるために１８０℃以下好ましくは１５０℃未満に加熱する加熱手段を有することが好ましい。
【００２０】
また、上記洗浄手段としては、プラズマ照射手段が好ましく、中でも、Ａｒプラズマ照射手段が好ましい。
【００２１】
また、上記洗浄手段は、金属接合部同士を大気中で接合する場合にも必要な表面エッチングを行えるようにするために、金属接合部の接合される全表面で１ｎｍ以上の深さののエッチングが可能なエネルギー以上でエネルギー波を照射する手段からなることが好ましい。
【００２２】
また、接合される両金属接合部の表面金属種の組み合わせは、前述したように、金、銅、Ａｌ、Ｉｎ、Ｓｎのいずれかの同種金属同士、あるいは任意の２つの異種金属同士、あるいは、一方を金とし他方を銅、Ａｌ、Ｉｎ、Ｓｎのいずれかとする組み合わせとすることができる。中でも、金同士の組み合わせとする場合、接合が最も容易になる。
【００２３】
そして、弾性材を介して加圧される被接合物の基材が、金属接合部の高さのばらつきを吸収するために容易にかつ適切に変形できるようにするために、その基材の厚みが１００μｍ以下であることが好ましい。
【００２４】
このような条件下では、上記加圧手段による接合圧力を、３００ＭＰａ以下の低圧力に制御することが可能となる。
【００２５】
さらに、金属接合部同士がより密接に接合されるように、少なくとも一方の金属接合部の表面硬度がビッカース硬度Ｈｖで１２０以下好ましくは１００以下とされていることが望ましい。
【００２６】
また、上記接合手段としては、被接合物同士を仮接合する機能と、仮接合後に本接合する機能とを有するものとすることができる。
【００２７】
上記のような本発明に係る接合方法および装置においては、減圧下または大気圧下で被接合物の金属接合部の表面にエネルギー波が照射され、表面がエッチングにより洗浄され活性化された金属接合部同士が接合装置部にて加圧により（場合によっては加熱を併用して）接合される。金属接合部同士の接合に際し、金属接合部に高さのばらつきがあると、非常に大きな加圧力を負荷しないと全金属接合部同士の接触が困難であるが、本発明においては少なくとも一方の被接合物が弾性材を介して加圧されるので、全金属接合部同士が接触するように、自動的にその被接合物の基材が適切にかつ容易に変形され、同時にその変形代が弾性材によって吸収される。その結果、エネルギー波により表面が事前洗浄されていた全金属接合部同士が良好に当接され、つまり、金属接合部の高さのばらつきが完全に吸収された状態で当接され、その状態にて接合が行われることになる。したがって、事前エネルギー波洗浄による効果が最大限に発揮され、低温、とくに常温あるいはそれに近い温度での接合まで可能となる。
【００２８】
また、適切な温度での加熱を併用すれば、一層容易に所定の接合を行うことができるようになる。
【００２９】
【発明の実施の形態】
以下に、本発明の望ましい実施の形態について、図面を参照して説明する。
図１は、本発明の一実施態様に係る接合装置１を示しており、基材の表面に金属接合部２または３を有する被接合物４または５は、エネルギー波による洗浄手段としてのプラズマ照射手段８から照射されたプラズマ９によって金属接合部２、３の接合面がエッチングにより洗浄される（洗浄工程）。本実施態様では、真空ポンプ６により減圧され所定の真空度にされたチャンバ７内で、プラズマ９によって金属接合部２、３の接合面がエッチングにより洗浄されるようになっている（洗浄工程）。さらに、本実施態様では、ポンプ１０によりチャンバ７内にＡｒガスを供給できるようになっており、Ａｒガス雰囲下でプラズマ照射できるようになっている。洗浄された被接合物４、５は、洗浄チャンバ７内から取り出され、接合工程（接合装置部１１）にて、金属接合部２、３同士が、たとえば大気中で接合される。ただし、この接合部１１を、たとえば全体的にあるいは局部的にチャンバ（図示略）で囲み、内部を減圧状態（あるいは真空状態）、あるいは不活性ガスの減圧状態（あるいは大気圧状態）とし、その特殊雰囲気下で接合を実施することもできる。
【００３０】
なお、上記において、被接合物４は、たとえばチップからなり、被接合物５は、例えば基板からなる。ただし、ここでチップとは、たとえば、ＩＣチップ、半導体チップ、光素子、表面実装部品、ウエハーなど種類や大きさに関係なく基板と接合される側の全ての形態のものを指す。この被接合物４上に、金属接合部２として、たとえばバンプが形成されている。また、基板とは、たとえば、樹脂基板、ガラス基板、フィルム基板、チップ、ウエハーなど種類や大きさに関係なくチップと接合される側の全ての形態のものを指す。また、チップと基板は位置を入れ替えてもかまわない。
【００３１】
接合装置部１１では、たとえば、所定の待機部１２に、上記洗浄された被接合物４、５が搬送された後載置される。被接合物４は、反転機構１３のヘッド部１４に、洗浄面に触れないように、吸着等により保持され、上下反転された後、ボンディングヘッド１５の下部に設けられたボンディングツール１６に、金属接合部２が下方に向けられた形態で吸着等によって保持される。被接合物５は、待機部１２から移載され、たとえば、ボンディングステージ１７上に、金属接合部３が上方に向けられた形態で吸着等によって保持される。本実施態様では、ボンディングツール１６に加熱手段としてのヒータ１８が内蔵されており、特殊雰囲気中あるいは大気中にて、常温下での接合、加熱下での接合のいずれも可能となっている。
【００３２】
ボンディングヘッド１５は、加圧手段１９により、ボンディングツール１６を介して被接合物４を下方に押圧できるようになっており、被接合物５に対して、所定の接合圧力を印加、コントロールできるようになっている。本実施態様では、ボンディングヘッド１５は、上下方向（Ｚ方向）に移動および位置決めできるようになっている。
【００３３】
また、上記被接合物５を保持しているボンディングステージ１７は、本実施態様では、下部に設けられている位置調整テーブル２０による、Ｘ、Ｙ方向の水平方向位置制御、θ方向の回転方向位置制御、および、Ｘ軸、Ｙ軸周りの傾き調整制御により、被接合物４との間の相対位置合わせおよび平行度調整を行うことができるようになっており、金属接合部同士の接合時の隙間のばらつきを小さく抑えることもできるようになっている。この相対位置合わせおよび平行度調整は、被接合物４、５間に進退可能に挿入される認識手段、たとえば２視野の認識手段２１（たとえば、２視野カメラ）により、被接合物４、５あるいはそれらの保持手段に付された認識マーク（図示略）を読み取り、読み取り情報に基づいて位置や角度の必要な修正を行うことにより、実施される。２視野の認識手段２１は、Ｘ、Ｙ方向、場合によってはＺ方向への位置調整が可能となっている。この相対位置合わせおよび平行度調整は、本実施態様では主としてボンディングステージ１７側で行われるが、ボンディングヘッド１５またはボンディングツール１６側で行うようにすることも可能であり、両側で行うことも可能である。両側で行う場合には、必要に応じて、ボンディングヘッド１５側については昇降制御だけでなく回転制御および／または平行移動制御を行い、ボンディングステージ１７側についても回転制御、平行移動制御および昇降制御などを行うことができ、これら制御形態は必要に応じて任意に組み合わせることが可能である。
【００３４】
このように構成された接合装置１において、少なくとも一方の被接合物４（チップ）を接合のために加圧する手段１９に、本実施態様では図２にも示すように、加圧手段１９の下部に設けられたボンディングツール１６の下部において被接合物４を直接保持する部分に、該被接合物４の基材４ａの変形を許容する弾性材２２を介装されている。この被接合物４の基材４ａの表面に、図２の保持姿勢では基材４ａの下面に、複数の金属接合部２（たとえば、バンプ）が形成されている。この被接合物４の下方には、被接合物５（基板）が被接合物４に対向配置された状態でボンディングステージ１７上に保持されており、この被接合物５の基材５ａの表面に、被接合物４の金属接合部２に対応する複数の金属接合部３が設けられている。これら互いに対応する金属接合部同士が、加圧手段１９による加圧によって互いに当接され、加圧接合される。被接合物４、５上に形成された金属接合部２、３には、多かれ少なかれ、高さのばらつきが存在している。
【００３５】
上記のような接合装置を用いて本発明に係る接合方法は次のように実施される。まず、所定の真空度とされたチャンバ７内で、被接合物４としてのチップ４の金属接合部２（たとえば、バンプ）と、被接合物５としての基板５の金属接合部３（たとえば、電極）が、Ａｒプラズマ洗浄され、表面が活性化される。プラズマ洗浄においては、後の接合のために表面異物層を除去し十分に表面活性化するために、金属接合部の接合される全表面で１ｎｍ以上エッチングできるようにプラズマ照射強度、時間を設定することが好ましい。
【００３６】
表面洗浄されたチップ４および基板５は、一旦待機部１２に載置され、チップ４は上下反転されてボンディングツール１６に、基板５は反転されずにボンディングステージ１７に、それぞれ保持される。対向保持されたチップ４と基板５はは、２視野の認識手段２１による読み取り情報に基づいて、所定の精度内に入るように位置合わせされ、平行度も所定の精度内に入るように調整される。
【００３７】
この状態から、ボンディングツール１６が降下され、加圧手段１９により所定の接合圧力が印加され、必要に応じてヒータ１８によって加熱され、チップ４の金属接合部２（バンプ）と基板５の金属接合部３が、たとえば大気中にて接合される。
【００３８】
この接合に際しては、図２に示したように、被接合物４、５上に形成された金属接合部２、３には、多かれ少なかれ、高さのばらつきが存在しており、このままでは、対応する全金属接合部同士を当接させるためには、非常に大きな加圧力を必要とする。しかし、本実施態様においては、被接合物４が弾性材２２を介して加圧されるので、図３に示すように、加圧時に弾性材２２が被接合物４の基材４ａの変形を許容し、弾性材２２自身も弾性変形するので、結局、金属接合部２、３の高さのばらつきが自動的に吸収され、対応する全金属接合部同士が小さな加圧力で容易にかつ確実に当接することになる。各金属接合部の接合面は事前にエネルギー波により洗浄され、表面が活性化されているから、高い結合力をもって良好に接合される。そして、全金属接合部同士が互いに当接されているから、このような小さい加圧力をもって全金属接合部同士に対し確実かつ良好な接合が行われる。
【００３９】
ちなみに、１００μｍのピッチでチップ４に金属接合部２としてのバンプが形成されており、バンプ高さに４μｍのばらつきがあり、チップ４のＳｉ基材４ａの厚みが５０μｍの場合について上記加圧接合を行ったところ、３００ＭＰａ、あるいはそれ以下の接合圧力にて、すべてのバンプを良好に接合することができた。
【００４０】
この接合は、前述したように、上記のように弾性材２２を介して加圧することによりいきなり本接合することもできるし、被接合物４、５同士を一旦仮接合した後、少なくとも一方の被接合物を上記のように弾性材２２を介して加圧することにより本接合することもできる。
【００４１】
また，本実施態様では弾性材を上側のみに用いたが、ステージ側のみに用いることも可能である。さらに、本発明に係る接合方法および装置においては、弾性材を両被接合物側に介装することもできる。たとえば図４に示すように、被接合物４側のボンディングツール１６の下面側に弾性材２２を介装するとともに、被接合物５側のボンディングステージ１７の上面側に弾性材２３を介装することができる。このように両側にそれぞれ弾性材２２、弾性材２３を介装すれば、被接合物４の基材４ａと被接合物５の基材５ａの両方が変形できるので、全金属接合部同士がより確実に当接され、かつ、より小さい加圧力をもって良好な接合を行うことが可能となる。また、チップを吸着するためにバンプを外した位置に弾性材の吸着孔を設けることが好ましい。
【００４２】
【発明の効果】
以上説明したように、本発明に係る接合方法および装置によれば、エネルギー波により金属接合部の接合面を洗浄した被接合物同士を接合するに際し、金属接合部に高さのばらつきが存在する場合にあっても、全金属接合部同士を確実に当接させて良好にかつ容易に接合できるようになる。
【図面の簡単な説明】
【図１】本発明の一実施態様に係る接合装置の概略構成図である。
【図２】図１の装置における接合部の拡大概略部分構成図である。
【図３】図２の装置の接合動作時の概略構成図である。
【図４】両側に弾性材を介装した場合の接合装置部の概略部分構成図である。
【符号の説明】
１  接合装置
２、３  金属接合部
４  被接合物（チップ）
４ａ、５ａ  被接合物の基材
５  被接合物（基板）
６  真空ポンプ
７  チャンバ
８  プラズマ照射手段
９  プラズマ
１０  Ａｒガス供給ポンプ
１１  接合装置部
１２  待機部
１３  反転機構
１４  反転機構のヘッド部
１５  ボンディングヘッド
１６  ボンディングツール
１７  ボンディングステージ
１８  加熱手段としてのヒータ
１９  加圧手段
２０  位置調整テーブル
２１  ２視野の認識手段
２２、２３  弾性材
【図１】
2006080100.tif 000003
【図２】
2006080100.tif 000004
【図３】
2006080100.tif 000005
【図４】
2006080100.tif 000006